КОМПОЗИЦИЯ КАТАЛИЗАТОРА, КОТОРАЯ ПРЕДНАЗНАЧЕНА ДЛЯ ИСПОЛЬЗОВАНИЯ С КОМПОЗИЦИЯМИ ПУЦЦОЛАНОВ

1. Композиция катализатора для композиций пуццоланов, содержащая:
a) один или более хлоридов, выбранных из группы, состоящей из: хлорида натрия, хлорида калия, хлорида магния, хлорида кальция, хлорида стронция, хлорида бария и/или хлорида аммония, предпочтительно - хлорид аммония;
b) хлорид алюминия и
c) один или более оксидов металлов, предпочтительно - выбранных из группы, состоящей из: оксидов металлов группы II Периодической таблицы, оксидов металлов группы VIII B Периодической таблицы (например, оксид железа), предпочтительнее - оксиды металлов группы II Периодической таблицы, еще предпочтительнее - оксид магния или оксид кальция, а наиболее предпочтительно - оксид магния.
2. Композиция по п.1, в которой масса компонентов из группы а. составляет от 1 до 25  мас.%, предпочтительно - от 5 до 15  мас.%, предпочтительнее - от 8 до 13  мас.% от общей массы а.+b.+c.
3. Композиция по одному из пп. 1 или 2, в которой общее количество компонентов из группы b. составляет от 10 до 50  мас.%, предпочтительно - от 20 до 40  мас.%, предпочтительнее - от 25 до 35  мас.% от общей массы а.+b.+c.
4. Композиция по одному из пп. 1 или 2, в которой общее количество компонентов из группы с. составляет от 5 до 40  мас.%, предпочтительно - от 10 до 30  мас.%, предпочтительнее - от 15 до 25  мас.% от общей массы а.+b.+c.
5. Композиция по п.3, в которой общее количество компонентов из группы с. составляет от 5 до 40  мас.%, предпочтительно - от 10 до 30  мас.%, предпочтительнее - от 15 до 25  мас.% от общей массы а.+b.+c.
6. Применение композиции по любому из пп.1-5 для добавления в цемент для цементирования нефтяных скважин.
7. Применение композиции по любому из пп.1-5 для понижения pH цемента.
8. Способ получения композиции для упрочнения цемента, содержащей комбинацию хлорида натрия, хлорида калия, хлорида аммония, хлорида магния, хлорида кальция, хлорида алюминия, кремнезема, оксида магния, гидрофосфата магния, сульфата магния, карбоната натрия и цемент, путем объединения сначала хлорида алюминия, хлорида алюминия и оксида магния для образования каталитической композиции и последующего добавления остальных добавок.
9. Композиция вяжущего, содержащая:
i) золу в количестве 30,0-70,0  мас.% от общей массы композиции вяжущего;
ii) композицию катализатора, содержащую:
a) один или более хлоридов, выбранных из группы, состоящей из: хлорида натрия, хлорида калия, хлорида магния, хлорида кальция, хлорида стронция, хлорида бария и/или хлорида аммония, предпочтительно - хлорид аммония; и
b) хлорид алюминия и
c) один или более оксидов металлов, предпочтительно - выбранных из группы, состоящей из: оксидов металлов группы II Периодической таблицы, оксидов металлов группы VIII B Периодической таблицы (например, оксид железа), предпочтительнее - оксиды металлов группы II Периодической таблицы, еще предпочтительнее - оксид магния или оксид кальция, а наиболее предпочтительно - оксид магния;
iii) цемент в количестве 25,0-69,9  мас.% от общей массы композиции вяжущего.
10. Строительная композиция, содержащая:
i) золу в количестве 90,0-99,9  мас.% от общей массы строительной композиции, причем зола представляет собой летучую золу или зольный остаток;
ii) композицию катализатора, содержащую:
a) один или более хлоридов, выбранных из группы, состоящей из: хлорида натрия, хлорида калия, хлорида магния, хлорида кальция, хлорида стронция, хлорида бария и/или хлорида аммония, предпочтительно - хлорид аммония; и
b) хлорид алюминия и
c) один или более оксидов металлов, предпочтительно - выбранных из группы, состоящей из: оксидов металлов группы II Периодической таблицы, оксидов металлов группы VIII B Периодической таблицы (например, оксид железа), предпочтительнее - оксиды металлов группы II Периодической таблицы, еще предпочтительнее - оксид магния или оксид кальция, а наиболее предпочтительно - оксид магния; и
iii) цемент в количестве 0,0-5,0  мас.% от общей массы строительной композиции.